(57)【要約】【課題】デバイス基板における基板本体が剥離することを抑制したデバイス基板を提供すること。【解決手段】基板本体の表面上に、レーザ光を照射してレーザアニール処理が施される半導体層が形成されたデバイス基板であって、前記基板本体と前記半導体層との間に、前記レーザ光に対して遮光性を有する遮光層を介在させる。【選択図】図１
2020161580.tif 000002
【特許請求の範囲】
【請求項１】
基板本体の表面上に、レーザ光を照射してレーザアニール処理が施される半導体層が形成されたデバイス基板であって、
前記基板本体と前記半導体層との間に、前記レーザ光に対して遮光性を有する遮光層を介在させたデバイス基板。
【請求項２】
前記基板本体は、樹脂で形成された請求項１に記載のデバイス基板。
【請求項３】
前記半導体層は、前記基板本体に形成される薄膜トランジスタのチャネル領域を形成する非晶質シリコン膜である請求項１または請求項２に記載のデバイス基板。
【請求項４】
前記遮光層は、前記レーザ光を反射させる金属膜である請求項１から請求項３のいずれか一項に記載のデバイス基板。
【請求項５】
前記遮光層は、前記レーザ光を吸収する半導体薄膜である請求項１から請求項３のいずれか一項に記載のデバイス基板。
【請求項６】
前記遮光層は、前記レーザ光を吸収する有機絶縁膜である請求項１から請求項３のいずれか一項に記載のデバイス基板。
【請求項７】
前記遮光層は、干渉により前記レーザ光を反射させる誘電体多層膜ミラーである請求項１から請求項３のいずれか一項に記載のデバイス基板。
【請求項８】
前記樹脂は、ポリイミドである請求項２に記載のデバイス基板。
【請求項９】
前記半導体薄膜は、非晶質シリコンでなる請求項５に記載のデバイス基板。
【請求項１０】
前記誘電体多層膜ミラーは、無機絶縁膜同士を交互に積層してなる請求項７に記載のデバイス基板。
【請求項１１】
前記誘電体多層膜ミラーは、無機絶縁膜と有機絶縁膜とを交互に積層してなる請求項７に記載のデバイス基板。
【請求項１２】
基板本体の表面上に形成された半導体層にレーザ光を照射してレーザアニール処理を施すデバイス基板の製造方法であって、
前記基板本体の上側に、前記レーザ光に対して遮光性を有する遮光層を介在させる工程と、
前記遮光層の上側に、前記半導体層を形成する工程と、
前記半導体層に前記レーザ光を照射してレーザアニールを行う工程と、
を備えるデバイス基板の製造方法。
【請求項１３】
前記基板本体は、樹脂で形成された請求項１２に記載のデバイス基板の製造方法。
【請求項１４】
前記半導体層は、前記基板本体に形成される薄膜トランジスタのチャネル領域を形成する非晶質シリコン膜である請求項１２または請求項１３に記載のデバイス基板の製造方法。
【請求項１５】
前記遮光層は、前記レーザ光を反射させる金属膜である請求項１２から請求項１４のいずれか一項に記載のデバイス基板の製造方法。
【請求項１６】
前記遮光層は、前記レーザ光を吸収する半導体薄膜である請求項１２から請求項１４のいずれか一項に記載のデバイス基板の製造方法。
【請求項１７】
前記遮光層は、干渉により前記レーザ光を反射させる誘電体多層膜ミラーである請求項１２から請求項１４のいずれか一項に記載のデバイス基板の製造方法。
【請求項１８】
前記樹脂は、ポリイミドである請求項１３に記載のデバイス基板の製造方法。
【請求項１９】
前記半導体薄膜は、非晶質シリコンでなる請求項１６に記載のデバイス基板の製造方法。
【請求項２０】
前記誘電体多層膜ミラーは、無機絶縁膜同士を交互に積層してなる請求項１７に記載のデバイス基板の製造方法。
【請求項２１】
前記誘電体多層膜ミラーは、無機絶縁膜と有機絶縁膜とを交互に積層してなる請求項１７に記載のデバイス基板の製造方法。
【発明の詳細な説明】
【技術分野】
【０００１】
本発明は、デバイス基板およびその製造方法に関する。
【背景技術】
【０００２】
薄膜トランジスタ（ＴＦＴ：Thin Film Transistor）は、薄型ディスプレイ（ＦＰＤ：Flat Panel Display）などの表示デバイスをアクティブ駆動するためのスイッチング素子として用いられている。薄膜トランジスタ（以下、ＴＦＴという）の半導体層の材料としては、非晶質シリコン（ａ−Ｓｉ：amorphous Silicon）や、多結晶シリコン（p−Ｓｉ：polycrystalline Silicon）などが用いられている。
【０００３】
非晶質シリコンは、電子の動き易さの指標である移動度（μ）が低い。このため、非晶質シリコンでは、さらに高密度・高精細化が進むＦＰＤで要求される高移動度には対応しきれない。そこで、ＦＰＤにおけるスイッチング素子としては、非晶質シリコンよりも移動度が大幅に高い多結晶シリコンでチャネル半導体層を形成することが好ましい。多結晶シリコン膜を形成する方法としては、エキシマレーザを使ったエキシマレーザアニール（ＥＬＡ:Excimer Laser Annealing）装置で、非晶質シリコン膜にパルスレーザ光を照射し、非晶質シリコンを再結晶化させて多結晶シリコンを形成する方法がある。
【０００４】
従来の半導体薄膜の形成方法としては、非晶質シリコン膜とプラスチック基板との間にガスバリア層（ＳｉＮ）を設け、さらにガスバリア層と非晶質シリコン膜との間に熱的バッファ層を設けることで、熱によるプラスチック基板へのダメージを防ぐものが開示されている（特許文献１参照）。
【先行技術文献】
【特許文献】
【０００５】
【特許文献１】特開２００２−３１３７２４号公報
【発明の概要】
【発明が解決しようとする課題】
【０００６】
しかしながら、上記の特許文献１に開示された半導体薄膜の形成方法では、レーザ光の波長が変わった場合、熱的バッファ層をレーザ光が透過してプラスチック基板に到達する場合がある。このため、従来の半導体薄膜の形成方法では、プラスチック基板自体が破壊される問題や、プラスチック基板とガスバリア層との界面が破壊されるなどの問題がある。プラスチック基板自体が破壊された場合、プラスチック基板中の反応に伴うガスの発生やガスの爆発によりプラスチック基板が剥離する問題がある。また、プラスチック基板とガスバリア層との間の界面が破壊された場合もプラスチック基板が剥離する問題がある。
【０００７】
本発明は、上記の課題に鑑みてなされたものであって、デバイス基板における基板本体が剥離することを抑制したデバイス基板およびその製造方法を提供することを目的とする。
【課題を解決するための手段】
【０００８】
上述した課題を解決し、目的を達成するために、本発明の態様は、基板本体の表面上に、レーザ光を照射してレーザアニール処理が施される半導体層が形成されたデバイス基板であって、前記基板本体と前記半導体層との間に、前記レーザ光に対して遮光性を有する遮光層を介在させたことを特徴とする。
【０００９】
上記態様としては、前記基板本体は、樹脂で形成されることが好ましい。
【００１０】
上記態様としては、前記半導体層は、前記基板本体に形成される薄膜トランジスタのチャネル領域を形成する非晶質シリコン膜であることが好ましい。
【００１１】
上記態様としては、前記遮光層は、前記レーザ光を反射させる金属膜であることが好ましい。
【００１２】
上記態様としては、前記遮光層は、前記レーザ光を吸収する半導体薄膜であることが好ましい。
【００１３】
上記態様としては、前記遮光層は、前記レーザ光を吸収する有機絶縁膜であることが好ましい。
【００１４】
上記態様としては、前記遮光層は、干渉により前記レーザ光を反射させる誘電体多層膜ミラーであることが好ましい。
【００１５】
上記態様としては、前記樹脂は、ポリイミドであることが好ましい。
【００１６】
上記態様としては、前記半導体薄膜は、非晶質シリコンでなることが好ましい。
【００１７】
上記態様としては、前記誘電体多層膜ミラーは、無機絶縁膜同士を交互に積層してなることが好ましい。
【００１８】
上記態様としては、前記誘電体多層膜ミラーは、無機絶縁膜と有機絶縁膜とを交互に積層してなることが好ましい。
【００１９】
本発明の他の態様は、基板本体の表面上に形成された半導体層にレーザ光を照射してレーザアニール処理を施すデバイス基板の製造方法であって、前記基板本体の上側に、前記レーザ光に対して遮光性を有する遮光層を介在させる工程と、前記遮光層の上側に、前記半導体層を形成する工程と、前記半導体層に前記レーザ光を照射してレーザアニールを行う工程と、を備えることを特徴とする。
【００２０】
上記態様としては、前記基板本体は、樹脂で形成されることが好ましい。
【００２１】
上記態様としては、前記半導体層は、前記基板本体に形成される薄膜トランジスタのチャネル領域を形成する非晶質シリコン膜であることが好ましい。
【００２２】
上記態様としては、前記遮光層は、前記レーザ光を反射させる金属膜であることが好ましい。
【００２３】
上記態様としては、前記遮光層は、前記レーザ光を吸収する半導体薄膜であることが好ましい。
【００２４】
上記態様としては、前記遮光層は、干渉により前記レーザ光を反射させる誘電体多層膜ミラーであることが好ましい。
【００２５】
上記態様としては、前記樹脂は、ポリイミドであることが好ましい。
【００２６】
上記態様としては、前記半導体薄膜は、非晶質シリコンでなることが好ましい。
【００２７】
上記態様としては、前記誘電体多層膜ミラーは、無機絶縁膜同士を交互に積層してなることが好ましい。
【００２８】
上記態様としては、前記誘電体多層膜ミラーは、無機絶縁膜と有機絶縁膜とを交互に積層してなることが好ましい。
【発明の効果】
【００２９】
本発明によれば、デバイス基板における基板本体が剥離することを抑制できるデバイス基板およびその製造方法を実現できる。
【図面の簡単な説明】
【００３０】
【図１】図１は、本発明の第１の実施の形態に係るデバイス基板にレーザアニールを施している状態を示す断面説明図である。
【図２】図２は、本発明の第1の実施の形態に係るデバイス基板の製造方法を示すフローチャートである。
【図３】図３は、本発明の第２の実施の形態に係るデバイス基板にレーザアニールを施している状態を示す断面説明図である。
【図４】図４は、本発明の第３の実施の形態に係るデバイス基板にレーザビームが入射した状態を示す断面説明図である。
【図５】図５は、本発明の第３の実施の形態に係るデバイス基板における誘電体多層膜ミラーにレーザビームが入射したときの反射率を示す図である。
【図６】図６は、本発明の第４の実施の形態に係るデバイス基板における誘電体多層膜ミラーにレーザビームが入射した状態を示す断面説明図である。
【図７】図７は、本発明の第４の実施の形態に係るデバイス基板における誘電体多層膜ミラーにレーザビームが入射したときの反射率を示す図である。
【発明を実施するための形態】
【００３１】
以下に、本発明の実施の形態に係るデバイス基板およびその製造方法の詳細を図面に基づいて説明する。但し、図面は模式的なものであり、各部材の寸法や寸法の比率や形状や数などは現実のものと異なることに留意すべきである。また、図面相互間においても互いの寸法の関係や比率や形状や数が異なる部分が含まれている。
【００３２】
本発明の各実施の形態に係るデバイス基板は、液晶ディスプレイや有機ＥＬ（Electro Luminescence）ディスプレイなどのＦＰＤ（Flat Panel Display）に用いられるＴＦＴ基板、フォトセンサ基板などに適用可能である。本発明に係るデバイス基板としては、レーザアニール処理が施される半導体層などを備える被レーザアニール処理基板に適用可能である。したがって、本発明に係るデバイス基板においてレーザアニール処理される半導体膜は、非晶質シリコン膜に限定されるものではない。
【００３３】
［第１の実施の形態］
（デバイス基板の構成）
以下、図１を用いて、本実施の形態に係るデバイス基板１Ａの概略構成について説明する。なお、図１は、デバイス基板１Ａにキャリアガラス基板１０が貼り付いている状態を示すが、最終的にキャリアガラス基板１０は剥離する。
【００３４】
本実施の形態に係るデバイス基板１Ａは、基板本体としての樹脂基板１１と、この樹脂基板１１の表面上に形成された遮光層としての金属膜でなる金属ミラー層１２と、金属ミラー層１２の上に形成された無機多層膜１５と、無機多層膜１５の上に形成されたゲート配線１６と、無機多層膜１５およびゲート配線１６の上に形成されたゲート絶縁膜１７と、ゲート絶縁膜１７の上に形成された半導体層としての非晶質シリコン膜１８と、を備える。
【００３５】
本実施の形態では、樹脂基板１１の構成材料として、ポリイミドを用いる。金属ミラー層１２としては、例えば、アルミニウム膜などの光反射性を有する金属膜を用いる。なお、金属ミラー層１２の膜厚は、非晶質シリコン膜１８にレーザアニール処理を行う際に照射するレーザビームＬＢの波長、強度に応じて適宜設定されている。
【００３６】
無機多層膜１５は、二酸化ケイ素（ＳｉＯ２）膜１３と窒化シリコン（ＳｉＮ）膜１４とを交互に積層した多層構造である。この無機多層膜１５は、防湿性を有し、樹脂基板１１側からの水分などが非晶質シリコン膜１８側へ浸入することを防止する機能を有する。
【００３７】
本実施の形態では、図１に示すように、非晶質シリコン膜１８にレーザビームＬＢを照射してレーザアニール処理を行って、図示しない多結晶シリコン膜を形成することができる。このようなレーザアニール処理によって、図示しないＴＦＴのチャネル領域を形成することができる。
【００３８】
なお、レーザ光としては、例えば、青色レーザを用いることができる。このレーザアニール処理によって、非晶質シリコン膜１８を図示しない多結晶シリコン膜に変化させることができる。図１に示すように、デバイス基板１Ａに対してレーザビームＬＢが入射すると、金属ミラー層１２は、デバイス基板１Ａの表面から入射して到達したレーザビームＬＢを反射させる。このため、本実施の形態のような構成としたことにより、樹脂基板１１へレーザビームＬＢが入射することを防止でき、樹脂基板１１からガスが発生したり、樹脂基板１１が剥離したりすることを防止できる。
【００３９】
（デバイス基板の製造方法）
以下、図２に示すフローチャートを用いて、本実施の形態に係るデバイス基板の製造方法について説明する。
【００４０】
まず、図１に示すように、本実施の形態では、キャリアガラス基板１０に、基板本体としての樹脂基板１１を貼り付ける（ステップＳ１）。このようにキャリアガラス基板１０に樹脂基板１１を貼り付けたことにより、樹脂基板１１が安定化し、デバイス基板１Ａに対する成膜、パターン形成などの工程において加工精度を高めることができる。
【００４１】
次に、本実施の形態では、樹脂基板（基板本体）１１の表面に、金属ミラー層１２を形成する（ステップＳ２）。金属ミラー層１２の形成方法は、アルミニウム（Ａｌ）を、例えばスパッタ法により成膜する。
【００４２】
その後、金属ミラー層１２の上に、防湿性を有する無機多層膜１５を形成する（ステップＳ３）。この無機多層膜１５は、二酸化ケイ素（ＳｉＯ２）膜１３と窒化シリコン（ＳｉＮ）膜１４とを交互に積層して形成する。
【００４３】
次に、無機多層膜１５の上に、ゲート配線（ゲート電極）１６をパターン形成する（ステップＳ４）。ゲート配線１６の形成方法としては、例えば、スパッタ法により形成したアルミニウム（Ａｌ）膜をフォトリソグラフィー技術を用いてパターニングする。
【００４４】
その後、無機多層膜１５およびゲート配線１６の上に、ゲート絶縁膜１７を形成する（ステップＳ５）。
【００４５】
さらに、ゲート絶縁膜１７の上に、非晶質シリコン膜１８を、例えば、低温ＣＶＤ法を用いて形成する（ステップＳ６）。
【００４６】
次に、非晶質シリコン膜１８に対して選択的にまたは全面的にレーザビームＬＢを照射してレーザアニール処理を行って図示しない多結晶シリコン膜を形成する（ステップＳ７）。
【００４７】
最後に、例えば、周知のレーザリフトオフ法などを用いて、キャリアガラス基板１０を樹脂基板１１から剥離して、デバイス基板１Ａが完成する（ステップＳ８）。
【００４８】
本実施の形態に係るデバイス基板およびその製造方法では、非晶質シリコン膜１８をレーザアニール処理する際に、レーザビームＬＢが樹脂基板１１に到達することを防止できる。このため、本実施の形態では、樹脂基板１１自体の破壊や、基板本体としての樹脂基板１１がデバイス基板１Ａから剥離することを防止できる。特に、本実施の形態では、デバイス基板１Ａを、可撓性を有する表示パネルに適用する場合に、表示パネルの使用に伴って樹脂基板１１が剥離し易くなることを防止でき、耐久性を有する表示パネルを実現できる。
【００４９】
なお、本実施の形態に係るデバイス基板１Ａにおいては、金属ミラー層１２を樹脂基板（基板本体）１１の表面に形成したが、無機多層膜１５のいずれかの二酸化ケイ素膜１３と窒化シリコン膜１４との間に形成してもよい。
【００５０】
［第２の実施の形態］
次に、図３を用いて、本発明の第２の実施の形態に係るデバイス基板１Ｂの概略構成について説明する。なお、図３は、上記第１の実施の形態と同様に、デバイス基板１Ｂにキャリアガラス基板１０が貼り付いている状態を示すが、最終的にキャリアガラス基板１０は剥離する。
【００５１】
本実施の形態に係るデバイス基板１Ｂは、基板本体としての樹脂基板１１と、この樹脂基板１１の表面上に形成された遮光層としての半導体薄膜である非晶質シリコン層１９と、非晶質シリコン層１９の上に形成された無機多層膜１５と、無機多層膜１５の上に形成されたゲート配線１６と、無機多層膜１５およびゲート配線１６の上に形成されたゲート絶縁膜１７と、ゲート絶縁膜１７の上に形成された半導体層としての非晶質シリコン膜１８と、を備える。
【００５２】
本実施の形態では、遮光層としての半導体薄膜に、非晶質シリコンを用いる。なお、非晶質シリコン層１９の膜厚は、非晶質シリコン膜１８にレーザアニール処理を行う際に照射するレーザビームＬＢの波長、強度に応じて適宜設定されている。
【００５３】
本実施の形態においても、図３に示すように、非晶質シリコン膜１８にレーザビームＬＢを照射してレーザアニール処理を行って、図示しない多結晶シリコン膜を形成することができる。このようなレーザアニール処理によって、図示しないＴＦＴのチャネル領域を形成することができる。
【００５４】
なお、レーザ光としては、例えば、青色レーザを用いることができる。このレーザアニール処理によって、非晶質シリコン膜１８を図示しない多結晶シリコン膜に変化させることができる。
【００５５】
図１に示すように、デバイス基板１Ａに対してレーザビームＬＢが入射すると、遮光層としての非晶質シリコン層１９は、デバイス基板１Ｂの表面から入射して到達したレーザビームＬＢを吸収する。このため、本実施の形態のような構成としたことにより、樹脂基板１１へレーザビームＬＢが入射することを防止でき、樹脂基板１１からガスが発生したり、樹脂基板１１が剥離したりすることを防止できる。
【００５６】
本実施の形態に係るデバイス基板の製造方法では、遮光層としての非晶質シリコン層１９を、これよりも上層に形成される非晶質シリコン膜１８と同じ成膜装置内で形成することができる。このため、本実施の形態に係るデバイス基板の製造方法では、デバイス基板１Ｂを別の成膜装置へ移動させる必要がなく、製造コストを低減できる。
【００５７】
なお、本実施の形態に係るデバイス基板１Ｂにおいては、非晶質シリコン層１９を樹脂基板（基板本体）１１の表面に形成したが、無機多層膜１５のいずれかの二酸化ケイ素膜１３と窒化シリコン膜１４との間に形成してもよい。
【００５８】
［第３の実施の形態］
次に、図４を用いて、本発明の第３の実施の形態に係るデバイス基板１Ｃの概略構成について説明する。図４は、上記第１の実施の形態と同様に、デバイス基板１Ｃにキャリアガラス基板１０が貼り付いている状態を示すが、最終的にキャリアガラス基板１０は剥離する。
【００５９】
なお、図４に示すデバイス基板１Ｃは、遮光層としての誘電体多層膜ミラー３０の上に形成するゲート配線、ゲート絶縁膜、非晶質シリコン膜などを省略して示している。
【００６０】
図４に示すように、本実施の形態のデバイス基板１Ｃは、基板本体としての樹脂基板１１と、この樹脂基板１１の表面上に形成された遮光層としての誘電体多層膜ミラー３０と、有する。また、この誘電体多層膜ミラー３０の上には、図示しない、ゲート配線、ゲート絶縁膜と、半導体層としての非晶質シリコン膜などを備える。
【００６１】
誘電体多層膜ミラー３０は、無機絶縁膜同士を交互に積層してなる。誘電体多層膜ミラー３０は、具体的には、二酸化ケイ素（ＳｉＯ２）膜２１と窒化シリコン（ＳｉＮ）膜２２を交互に１１層となるように形成している。本実施の形態では、これらの膜の膜厚を最適化して光学設計することにより、多層の膜の干渉により誘電体多層膜ミラー３０にレーザビームＬＢを反射する特性を付与している。
【００６２】
なお、二酸化ケイ素膜２１と窒化シリコン膜２２の積層膜数は、１１層に限定されるものではない。また、本実施の形態では、二酸化ケイ素膜２１の膜厚を８０ｎｍ、窒化シリコン膜２２の膜厚を５０ｎｍに設定するが、これに限定されるものではない。二酸化ケイ素膜２１の膜厚としては、７０〜９０ｎｍが好ましく、窒化シリコン膜２２の膜厚としては、４０〜６０ｎｍが好ましい。また、積層膜数は、３〜１１層であることが好ましい。
【００６３】
本実施の形態の誘電体多層膜ミラー３０により、反射率と波長との関係を表す図５のグラフに示すように、目標の４５０ｎｍの波長光の９０％を反射できることが確認できた。
【００６４】
本実施の形態に係るデバイス基板１Ｃは、図４に示すように、レーザアニール処理の用いるレーザビームＬＢが照射した場合、レーザビームＬＢは誘電体多層膜ミラー３０で反射されて樹脂基板１１へ到達しないようになっている。したがって、本実施の形態に係るデバイス基板１Ｃにおいても、樹脂基板１１へレーザビームＬＢが入射することを防止でき、樹脂基板１１からガスが発生したり、樹脂基板１１が剥離したりすることを防止できる。
【００６５】
［第４の実施の形態］
図６は、本実施の形態に係るデバイス基板１Ｄを示す断面説明図である。本実施の形態に係るデバイス基板１Ｄの構成は、上記第３の実施の形態に係るデバイス基板１Ｃと略同様である。
【００６６】
本実施の形態に係るデバイス基板１Ｄの異なる点は、誘電体多層膜ミラー４０が、無機絶縁膜と有機絶縁膜を交互に積層してなることである。本実施の形態では、有機絶縁膜を多く含むことにより、デバイス基板１Ｄの可撓性を高めることができる。誘電体多層膜ミラー４０は、具体的には、二酸化ケイ素（ＳｉＯ２）膜３１とエポキシ樹脂膜３２を交互に１１層となるように形成し、これらの膜の膜厚を最適化して光学設計することにより、多層の膜の干渉により誘電体多層膜ミラー４０にレーザビームＬＢを反射する特性を付与している。なお、二酸化ケイ素膜３１とエポキシ樹脂膜３２の積層膜数は、１１層に限定されるものではない。
【００６７】
本実施の形態では、二酸化ケイ素膜３１の膜厚を７７ｎｍ、エポキシ樹脂膜３２の膜厚を４６３ｎｍに設定するが、これに限定されるものではない。二酸化ケイ素膜３１の膜厚としては、６０〜９０ｎｍが好ましく、エポキシ樹脂膜３２の膜厚としては、４４０〜４９０ｎｍが好ましい。また、積層膜数は、３〜１１層であることが好ましい。
【００６８】
本実施の形態の誘電体多層膜ミラー４０により、反射率と波長との関係を表す図７のグラフに示すように、目標の４５０ｎｍの波長のレーザビームＬＢの５０％を反射できることが確認できた。この結果、本実施の形態おいても、樹脂基板１１側へ入射するレーザビームＬＢを低減して遮光効果を奏する。したがって、本実施の形態においても、樹脂基板１１へレーザビームＬＢが入射することを抑制でき、樹脂基板１１からガスが発生したり、樹脂基板１１が剥離したりすることを防止できる。
【００６９】
［その他の実施の形態］
以上、実施の形態について説明したが、この実施の形態の開示の一部をなす論述および図面はこの発明を限定するものであると理解すべきではない。この開示から当業者には様々な代替実施の形態、実施例および運用技術が明らかとなろう。
【００７０】
例えば、上記の各実施の形態に係るデバイス基板の製造方法では、レーザ光として青色レーザを用いたが、緑色レーザ、紫色レーザやその他のレーザ光を用いることが可能である。
【００７１】
また、上記の各実施の形態に係るデバイス基板は、例えば、ＴＦＴ基板として用いることができるが、この他の各種の半導体装置のデバイス基板として用いることができる。
【００７２】
本発明に係るデバイス基板においては、遮光層として、レーザ光を吸収する有機絶縁膜を用いる構成としてもよい。
【００７３】
さらに、上記の各実施の形態に係るデバイス基板およびその製造方法では、基板本体として可撓性を有する樹脂基板１１を適用したが、ガラス基板、半導体基板などを適用することも可能である。
【符号の説明】
【００７４】
１Ａ，１Ｂ，１Ｃ，１Ｄ  デバイス基板
１０  キャリアガラス基板
１１  樹脂基板（基板本体）
１２  金属ミラー層（金属膜）
１３  二酸化ケイ素膜
１４  窒化シリコン膜
１５  無機多層膜
１６  ゲート配線
１７  ゲート絶縁膜
１８  非晶質シリコン膜（半導体層）
１９  非晶質シリコン層（遮光層、半導体薄膜）
２１  二酸化ケイ素膜
２２  窒化シリコン膜
３０  誘電体多層膜ミラー
３１  二酸化ケイ素膜（無機絶縁膜）
３２  エポキシ樹脂膜（有機絶縁膜）
４０  誘電体多層膜ミラー
【図１】
2020161580.tif 000003
【図２】
2020161580.tif 000004
【図３】
2020161580.tif 000005
【図４】
2020161580.tif 000006
【図５】
2020161580.tif 000007
【図６】
2020161580.tif 000008
【図７】
2020161580.tif 000009